Brevet FR2862665A1 — publié le 20050527

dl'encollage peut se révéler difficile à éliminer complètement, en fonction du type de produit utilisé, du type de fil, et de la contexture du tissu, ce qui risque d'entraîner la présence de résidus de colle dans le tissu. La présence de ces résidus peut se révéler néfaste, en particulier dans le domaine des sacs de sécurité gonflables; par exemple elle peut diminuer les performances du produit lors de son vieillissement. Ainsi, la présente invention propose, dans un premier objet, des fils, fibres, filaments tissables sans encollage, un copolymère greffé étant présent sur au moins une partie de la surface des fils, fibres ou filaments, le copolymère greffé comprenant au moins trois séquences de nature chimique distincte, parmi lesquelles une ou plusieurs séquence(s) d'ancrage sur les solides, une ou plusieurs séquence(s) à caractère hydrophobe et une ou plusieurs séquence(s) à caractère hydrophile, constitué de: a) 1 à 80 % massique, de préférence 5 à 40 % massique, d'une ou plusieurs séquence(s) d'ancrage sur solides, constituée(s) par une chaîne hydrocarbonée, linéaire ou ramifiée, cycloalkyle ou aromatique, comportant des groupements azotés basiques de type: hétérocycliques, NH2, -NH-, -NHR, ou -NR2, -CONH2, -CONHR, -CONR2 (où R est un radical (C1C6) alkyle, optionnellement substitué par un ou plusieurs groupement(s) OH, -COO-, -CO-, -0-, -SO3H), pouvant comporter des groupements -COO-, la teneur massique en monomères azotés basiques dans la chaîne d'ancrage étant au minimum de 5 %, et de préférence de 30 %, et b) au moins 10 % massique, de préférence 25 à 80 % massique, d'une ou plusieurs séquence(s) à caractère hydrophobe, constituée(s) par une chaîne hydrocarbonée, linéaire ou ramifiée, cycloalkyle ou aromatique, pouvant comporter des groupements - COO-, -S-, -F, -Si(OR')n(R")2.n- (où R' et R" représentent des radicaux alkyles ou aryles, semblables ou différents, en C,- Clo, et n = 0 à 2), formée(s) d'unités monomère dont le paramètre de solubilité est inférieur ou égal à 21,5 J %/cm 3'2, de préférence inférieur à 19 J 1/ /Cm 3/2 c) au moins 10 % massique, de préférence 15 à 70 % massique, d'une ou plusieurs séquence(s) à caractères hydrophile, constituée(s) par une chaîne hydrocarbonée, linéaire ou ramifiée comportant des groupements -0-, -OH, -NCO, -COO-, -COOH, - CONH2, -CONHR"' (où R"' est un radical (C1-C3) alkyle), -NH-, -S-, -SO3H, formée(s) d'unités monomère dont le paramètre de solubilité est supérieur à 22 J 'Y2/cm 3/2, de préférence supérieur à 22,5 J 'Y'/cm 3/2 Dans un second objet, l'invention propose un procédé de préparation de ces fils, fibres, filaments. L'invention propose, dans un troisième objet, un tissu obtenu notamment à partir de fils, fibres, filaments, ainsi qu'un procédé d'obtention de ce tissu. Enfin l'invention propose; dans un quatrième objet, l'utilisation de ces fils, fibres, filaments et tissus dans le domaine des sacs gonflables de sécurité. De manière avantageuse, il existe trois manières différentes de combiner les trois types de séquence: d'ancrage, hydrophobe et hydrophile. Les copolymères greffés selon l'invention peuvent donc présenter alternativement les structures suivantes: - chaîne principale d'ancrage+au moins 2 greffons respectivement hydrophile(s) et hydrophobe(s) - chaîne principale hydrophobe + au moins 2 greffons respectivement hydrophile(s) et d'ancrage -chaîne principale hydrophile + au moins 2 greffons respectivement hydrophobe(s) et d'ancrage. Les paramètres de solubilité exprimés en J ''Alcm 3'2, ont été calculés par la méthode d'incrémentation d'Hoftyzer-Van Krevelen ou mesurés expérimentalement. Les volumes molaires nécessaires lors du calcul des paramètres de solubilité sont calculés à partir des données de Feedor. Ces méthodes de calcul et valeurs expérimentales sont exposées dans l'ouvrage: D.W.VAN KREVELEN, Properties of polymers. Their correlation with chemical structure; their numerical estimation and prediction from additive group contributions , Third edition, Elsevier, 1990, p.189-225. Des procédés d'obtention du copolymère greffé de l'invention sont décrits dans la 20 demande de brevet WO 97128200. Avantageursement la masse moléculaire de la (des) séquence(s) d'ancrage, de la (des) séquence(s) à caractère hydrophobe et de la (des) séquence(s) à caractère hydrophile du copolymère greffé est inférieure ou égale à 10000. Avantageusement, la ou les séquence(s) d'ancrage du copolymère greffé 25 comprend des groupements azotés basiques introduits à partir d'un ou plusieurs composé(s) choisis parmi: a) - les vinylpyridines, telles que 2vinylpyridine, 3-vinylpyridine, 4-vinylpyridine ou 2-méthyl-5vinylpyridine, - la vinylimidazole, la 2-méthyl-N-vinylimidazole, la vinylcarbazole, la N-30 vinylpyrrolidone, la 3-méthyl-N-vinylpyrazole, la 4-méthyl- 5vinylthiazole, la N-vinylcaprolactame, le méthacrylate d'éthylimidazolidone, - les (méth)acrylamides telles que (méth)acrylamide, N-méthylacrylamide, N-isopropylacrylamide et N, N-diméthylacrylamide, - la N-méthylol(méth)acrylamide, la N,N-diméthylol(méth)acrylamide, l'acide 2-35 acrylamido-2-méthyl-1-propanesulfonique, la diacétone acrylamide, la méthyl-2-acrylamido-2-méthoxyacétate, la N- tris(hydroxyméthyl) méthylacrylamide, les aminoalkyl(méth)acrylates de formule suivante R1 H2C=Ci R2 1'I O+CH2ln N\ R3 0 où R, est un atome d'hydrogène ou un radical (C,- C4) alkyle; R2 et R3 identiques ou différents représentent chacun un radical (C,- C6) alkyle, n = 0 à 6, lesdits groupements azotés étant dans ce premier cas introduits par copolymérisation radicalaire d'un ou plusieurs monomère(s) éthylénique(s) insaturés cités 10 ci-dessus, et b) la N-N-diéthyl-1,4-butanediamine, la 1-(2-aminoéthyl)-pipérazine, la 2-(1-pyrrolidyl)-éthylamine, la 4-amino-2-méthoxy-pyrimidine, le 2diméthylamino-éthanol, la 1-(2-hydroxyéthyl)-pipérazine, la 4-(2hydroxyéthyl)-morpholine, la 2-mercaptopyrimidine, la 2mercaptobenzimidazole, la N,N-diméthyl-1,3-propanediamine, la 4-(2aminoéthyl)- pyridine, la N-N-diallyl-mélamine, le 3-amino-1,2,4-triazole, le 1-(3- aminopropyl)-imidazole, la 4-(2-hydroxyéthyl)-pyridine, le 1-(2hydroxyéthyl)-imidazole, le 3-mercapto-1,2,4-triazole, lesdits groupements azotés étant dans ce second cas fixés sur un copolymère, linéaire ou greffé, en mettant à profit des fonctions réactives introduites le long de la 20 chaîne préformée. Avantageusement, la ou les séquence(s) à caractère hydrophobe du copolymère greffé sont constituée(s) à partir d'unités monomères choisies parmi: - les esters d'acide (méth)acrylique tels que (méth)acrylate de méthyle, (méth)acrylate d'éthyle, (méth)acrylate de propyle, (méth)acrylate de butyle, (méth)acrylate d'hexyle, (méth)acrylate de cyclohexyle, (méth)acrylate d'éthylhexyle, (méth)acrylate d'octyle, (méth)acrylate de nonyle, (méth) acrylate d'isodécyle, (méth)acrylate de lauryle, (méth)acrylate de stéaryle, (méth)acrylate de pentadécyle, (méth)acrylate de cétyle, (méth) acrylate de béhényle, (méth)acrylate de 3-(triméthoxysilyl)propyle, - les esters vinyliques tels que acétate de vinyle, propionate de vinyle, butyrate de vinyle, sorbate de vinyle, hexanoate de vinyle, éthylhexanoate de vinyle, laurate de vinyle, stéarate de vinyle, - le styrène et les alkylstyrènes tels que a-méthylstyrène, vinyltoluène, tertiobutylstryrène, - les diènes tels que butadiène, isoprène, pouvant être hydrogénés après polymérisation, - les alkylènes tels que éthylène, propylène, - les siloxanes tels que diméthylsiloxane, diphénylsiloxane, méthylphénylsiloxane, - les composés fluorés tels que (méth)acrylate de trifluoroéthyle, (méth) acrylate de pentafluoropopyle, (méth)acrylate d'heptafluorobutyle, (méth) acrylate d'octafluoropentyle, (méth)acrylate de pentadécafluorooctyle, (méth)acrylate d'eicosafluoroundécyle, fluorure de vinyle, tétrafluoroéthylène, ou de produits de polycondensation, polyesters ou polyamides. Avantageusement, la ou les séquence(s) à caractère hydrophile du copolymère greffé sont constitué(s) à partir d'unités monomère choisies parmi: - l'oxyde d'éthylène - les acides (méth)acryliques, l'acide maléique, l'acide fumarique, l'acide itaconique, - les dérivés d'acrylamide tels que la (méth) acrylamide, la N-méthylacrylamide, la N-isopropylacrylamide, - l'éthylèneimine, - l'alcool vinylique, - la vinylpyrrolidone, la vinylméthyloxazolidone, - le vinylsulfonate, - le méthallylsulfonate de sodium - le méthacrylate de glycérol. De préférence, le copolymère greffé comprend: - une chaîne principale d'ancrage sur les particules solides comportant des groupements de (méth)acrylate de diaikylaminoéthyle, N,N- diméthalylacrylamide, 2-vinylpyridine, 4-vinylpyridine, seuls ou en mélange, - un ou plusieurs greffons hydrophiles poly(oxyde d'éthylène), et - un ou plusieurs greffons hydrophobes à base de (méth)acrylates d'alkyle, d'esters vinyliques seuls ou copolymérisés avec des dérivés styréniques ou alkylstyréniques, des monomères fluorés tels que le méthacrylate de trifluoroéthyle, ou du méthacrylate de 3-(triméthoxysilyl)propyl. Dans le cas d'un fil multifilamentaire, le traitement permet d'améliorer la cohésion 30 des filaments entre eux. Les fils, fibre, filaments de l'invention peuvent être d'origine naturelle, artificielle et/ou synthétique. Ils peuvent également être de plusieurs origines: à titre d'exemple on peut citer un filé de fibres de polyamide et de coton. Les fils, fibres, filaments de l'invention sont avantageusement à base de polymère 35 thermoplastique. A titre d'exemple on peut citer comme (co) polymère thermoplastique convenable dans le cadre de l'invention: les polyoléfines, les polyesters, les polyoxydes d'alkylène, les polyoxyalkylènes, les polyhalogénoalkylènes, les poly(alkylène-phtalate ou téréphtalate), les poly(phény ou phénylène), poly(oxyde ou sulfure de phénylène), les acétates de polyvinyle, les alcools polyvinyliques, les halogénures de polyvinyle, les halogénures de polyvinylidène, les polyvinyles nitriles, les polyamides, les polyimides, les polycarbonates, les polysiloxanes, les polymères d'acide acrylique ou méthacrylique, les polyacrylates ou méthacrylates, les polymères naturels que sont la cellulose et ses dérivés, les polymères synthétiques tels que les élastomères synthétiques, ou les copolymères thermoplastiques comprenant au moins un monomère identique à l'un quelconque des monomères inclus dans les polymères sus-mentionnés, ainsi que les mélanges et/ou les alliages de tous ces (co)polymères. Comme autres polymères thermoplastiques préférés de l'invention, on peut citer les polyamides semicristallins ou amorphes, tels que les polyamides aliphatiques, polyamides semi-aromatiques et plus généralement, les polyamides linéaires obtenus par polycondensation entre un diacide saturé aliphatique ou aromatique, et une diamine primaire saturée aromatique ou aliphatique, les polyamides obtenus par condensation d'un lactame, d'un aminoacide ou les polyamides linéaires obtenus par condensation d'un mélange de ces différents monomères. Plus précisément, ces copolyamides peuvent être, par exemple, le polyadipamide d'hexaméthylène, les polyphtalamides obtenus à partir d'acide téréphtalique etlou isophtalique tels que le polyamide commercialisé sous le nom commercial AMODEL, les copolyamides obtenus à partir d'acide adipique, d'hexaméthylène diamine et de caprolactame. Avantageusement, le polymère thermoplastique est un polyester, tel que le polyéthylène téréphtalate (PET), le polypropylène téréphtalate (PPT), le polybutylène 25 téréphtalate (PBT), leurs copolymères et mélanges. De manière plus préférée encore, le polymère thermoplastique est sélectionné dans le groupe de (co)polyamides comprenant: le polyamide 6, le polyamide 6.6, le polyamide 4, le polyamide 11, le polyamide 12, les polyamides 4-6, 6-10, 6-12, 6-36, 12-12, leurs copolymères et mélanges. Les fils, fibres et filaments de l'invention peuvent être à base d'un mélange de polymères thermoplastique ou de copolymères thermoplastiques. Les fils, fibres, filaments de l'invention peuvent comprendre des additifs tels que des charges de renfort, des ignifugeants, des stabilisants aux UV, à la chaleur, des matifiants tels que le dioxyde de titane, des agents bioactifs etc. Le copolymère représente avantageusement entre 0.1 et 5% en poids par rapport au poids du fil, de préférence entre 0.2 et 2%. Le titre global des fils de l'invention peut être choisi dans toute la gamme des tittres de fils habituels, par exemple entre 10 dtex et 1100 dtex. Dans le domaine des sacs gonflables de sécurité, le titre global est avantageusement compris entre 200 et 950 dtex. Le titre au brin des fils de l'invention peut être choisi dans toute la gamme des titres de fils habituels. Le titre au brin est généralement supérieur ou égal à 0.3 dtex. II est habituellement inférieur à l'équivalent en dtex d'un diamètre de 800 microns dans le cas de monofilaments de gros diamètre. Dans le domaine des sacs gonflables de sécurité, les fils sont généralement multifilamentaires et le titre au brin est avantageusement compris entre 1.5 et 7 dtex. L'invention concerne également un procédé de préparation des fils, fibres, filaments comprenant les étapes suivantes: 1) filer le matériau constitutif du fil 2) éventuellement étirer le fil 3) éventuellement texturer le fil 4) traiter le fil à l'aide d'un liquide comprenant le copolymère greffé tel que décrit ci- dessus L'étape 1) de filage est réalisée selon toute méthode connue de l'homme du métier. Lorsque le matériau du fil est un polymère thermoplastique, l'étape 1) est avantageusement une étape de filage à l'état fondu du polymère. Les fils, fibres, filaments de l'invention peuvent subir un étirage. Ainsi le fil peut être étiré le long du chemin de filage selon tout procédé connu, au taux désiré selon l'orientation et les caractéristiques mécaniques que l'on souhaite lui conférer. Il peut aussi être simplement préorienté ou orienté au filage selon la vitesse finale de renvidage. II peut être obtenu directement ou repris sur des rouleaux pour réguler la tension de renvidage, si cela s'avère utile ou nécessaire. L'étape 2) peut être réalisée de manière intégrée au filage ou non. La vitesse de renvidage est généralement comprise entre 400 et 8000 mlmin, avantageusemene comprise entre 600 et 5000 mlmin, de préférence comprise entre 700 et 3500 mlmin. L'étape 3) de texturation peut être réalisée selon toute méthode connue de l'homme du métier. L'étape 4) de traitement peut être réalisée avant ou après l'éventuelle étape d'étirage. L'étape 4) de traitement peut également être réalisée avant ou après l'éventuelle étape 3) de texturation. Le copolymère du traitement de l'étape 4) est généralement mis en oeuvre sous la forme d'une solution, d'une émulsion ou d'une dispersion dans un liquide. Le copolymère peut par exemple être mis en oeuvre sous la forme d'une solution aqueuse. Le copolymère peut également être intégré dans des compositions classiques d'ensimages. Les ensimages convenables pour l'invention sont tous les ensimages classiquement utilisés dans le domaine du filage de polymères, en particulier du filage de polyamide ou de polyesters. Les compositions d'ensimages sont habituellement des huiles ou des émulsions aqueuses. Le liquide du procédé de l'invention peut également comprendre d'autres composés que le copolymère greffé et éventuellement un ensimage, tels que des agents tensioactifs, antistatiques qui sont usuellement employés dans les compositions d'ensimage. Selon un mode de réalisation particulier de l'invention, le copolymère représente entre 5 et 35% en poids par rapport au poids du liquide, de préférence entre 10 et 20%. Le traitement de l'étape 4) peut être réalisé selon les techniques habituelles telles que le dépôt par rouleaux ou à l'aide de gudulettes. Parmiles techniques habituelles, on pourra citer, à titre d'exemples et de manière non limitative, la technique de traitement de la fibre brute au rouleau, par spray ou vaporisation, par trempage, la technique du foulardage, ainsi que toute méthode utilisée dans l'industrie textile de traitement de fibres synthétiques. Ce traitement peut être effectué à différentes étapes de la manufacture des fils. II s'agit entre autres de toutes les étapes où sont classiquement ajoutés des ensimages. On peut ainsi appliquer l'additif en bas de métier de filage avant renvidage. On peut aussi, dans le cas des procédés dit "fibres" appliquer l'additif avant, pendant ou après les étapes d'étirage, de frisage ou de séchage, etc.... Dans certains cas, il pourra en outre être avantageux de faire subir au fil un premier traitement préalable (prétraitement) selon des méthodes connues de l'homme du métier, afin de favoriser l'adhérence du copolymère greffé au fil. En outre, il pourra également être envisagé de faire subir au fil, avant ou après le traitement de l'étape 4), d'autres traitements chimiques ou physiques tels que par exemple irradiation, teinture et autres. L'invention concerne également un tissu comprenant au moins en partie des fils, fibres ou filaments tels que décrits ci-dessus, ainsi qu'un procédé d'obtention de ce tissu. Les fils utilisés pour la réalisation du tissu peuvent être de même nature ou de nature différente, par exemple on peut mettre en oeuvre des fils de chaîne en polyamide et des fils de trame en coton. Les fils de l'invention peuvent être utilisés par exemple comme fils de chaîne sur les métiers à tisser industriels. Ils permettent notamment de réaliser un tissu sans étape d'encollage. Les fils de l'invention, lorsqu'ils sont utilisés comme fils de chaîne peuvent être mis en oeuvre facilement soit en ourdissage direct soit en ourdissage sectionnel sans nécessiter d'encollage et peuvent être tissés sur tous les types de métier à tisser, en particulier sur les métiers à grande vitesse utilisés industriellement. Dans certains cas, par exemple lorsque le fil est destiné à être tissé sur des métiers occasionnant aux fils de chaîne des contraintes élevées, il peut être préférable d'effectuer le cirage des fils avec tout produit habituellement utilisé avant la réalisation du tissage. Avantageusement, les tissus comprenant les fils de l'invention sont obtenus à l'aide d'un métier à tisser à sec, tel qu'un métier à jet d'air, un métier à lance(s) ou un métier à projectile(s). Les fils, fibres, filaments et tissus de l'invention sont particulièrement utiles dans le domaine des sacs gonflables de sécurité. Les fils peuvent être utilisés pour la réalisation de tissus pour sacs gonflables de sécurité. Ces tissus sont réalisés sans étape d'encollage, ce qui simplifie -au moins au niveau du tissage- la méthode d'obtention de tels articles, et diminue son coût. La présence du copolymère greffé à la surface des fils, fibres et filaments n'a pas d'influence sur les traitements ultérieurs que le tissu peut subir, notamment lorsque le tissu est utilisé dans le domaine des sacs gonflables de sécurité. A titre d'exemple de tels traitements ultérieurs, on peut citer la thermofixation, l'enduction par un élastomère etc. D'autres détails ou avantages de l'invention apparaîtront plus clairement au vu des exemples donnés ci-dessous uniquement à titre indicatif. La figure 1 représente de manière simplifiée la méthode d'abrasion du fil en vue de la détermination de son indice de cohésion après abrasion. Test de détermination d'indice de cohésion du fil, avant et après abrasion Une bobine de fil à tester est conditionnée au moins 48h à 23 et à une hygrométrie de 63%. L'indice de cohésion conféré aux filaments individuels du fil est évalué selon la méthode suivante: le fil est coupé par une lame sur un appareil Shirley . Les vibrations émises par la lame au fur et à mesure de la coupe des filaments individuels sont enregistrées et comptées. L'indice de cohésion est défini par la relation: indice de cohésion(%) =100. nombre de filaments nombre de vibrations nombre de filaments -1 De ce fait, l'indice de cohésion est de 0% si tous les filaments sont comptés individuellement, et de 1 si tous les filaments sont coupés comme un objet unique. L'indice de cohésion est déterminé avant et après abrasion du fil sur un usomètre. La méthode d'abrasion à l'aide d'un usomètre est représentée schématiquement à la figure 1: 15 fils sont placés en parallèle, et prétendus à l'aide de masselottes. Ces fils sont ensuite pincés entre deux mors (1), de part et d'autre de la zone d'abrasion, puis coupés au-delà des mors. Les plots d'abrasion (2) sont alors poussés contre les fils jusqu'à une butée. La tension entre les 2 mors est contrôlée par une cellule de force (3) et ajustée à 3cNltex. Le test est ensuite lancé : l'ensemble des mors oscille de manière à faire frotter les fils contre les plots d'abrasion, durant 50 cycles. Cet appareil reproduit de manière simplifiée les principales contraintes subies par les fils de chaîne sur un métier à tisser: tension et frottement fllmétal. EXEMPLES Exemple 1 Un fil A polyamide 66 commercialisé par la société Rhodia Industrial Yarns AG 15 sous la référence T644 (470f68: 470 filaments de titre au brin de 68 dtex) est dévidé et passé entre deux rouleaux dans un bain contenant un traitement tel que décrit dans le tableau 1 ci-dessous, avant d'être renvidé à 450m/min. La facilité de dévidage de la bobine est évalué qualitativement, l'indice de cohésion du fil avant et après est déterminé selon la méthode décrite ci-dessus. Tableau 1 Exemple Traitement Facilité de Indice de Indice de cohésion dévidage de la cohésion après 50 cycles bobine d'abrasion Comparatif Aucun Facile 5 % 2 % A 1 Bain comprenant 10% Facile 22 % 12 % en poids de Copojef, copolymère greffé commercialisé par la société Rhodia PPMC, dans de l'eau Le fil traité par le copolymère greffé est facilement manipulable, et présente de très bonnes propriétés de cohésion, aussi bien avant qu'après abrasion, par rapport à un fil non traité. Exemple 2 Le fil A non traité selon l'exemple comparatif précédent, est ourdi à l'aide d'un ourdisseur sectionnel de manière à confectionner une chaîne A de 70m de long, 1,60m de large, de densité 15 fils/cm. De même, le fil selon l'exemple 1 traité par le copolymère greffé est ourdi de la même manière, de manière à former une chaîne 2 Les deux chaînes sont tissées sur un métier jet d'air à 500 coups/min, avec en trame le fil A. Le tissu réalisé à partir de la chaîne A présente de nombreux fils éclatés en chaîne et trame, de nombreux brins cassés en chaîne -ce qui oblige à réduire la tension de la chaîne-, une ouverture des fils de chaîne sur les buses de relance de la trame, conduisant à de nombreux défauts d'aspects. De plus, après l'obtention de 20m de tissu, les fils de chaîne placés à l'extrémité du peigne (2 fils par dent à cet endroit) se croisent, bloquant complètement la marche du métier. En revanche, le tissu réalisé à partir de la chaîne 2 présente une diminution significative de l'éraillage, en particulier sur les bords; les croisements de fils sur la chaîne ne conduisent plus à des défauts d'aspect, et la présence de quelques brins cassés n'occasionne toutefois pas de défaut d'aspect sur le tissu. La marche est bien meilleure et 70m de tissus sont obtenus avec peu d'arrêts. Le tissage à l'aide de la chaîne 2 a pu être mis en oeuvre sans problème, et sans la nécessité d'une étape d'encollage, ce qui représente un avantage important. REVENDICATIONS 1. Fils, fibres ou filaments tissable sans encollage, caractérisés en ce qu'un copolymère greffé est présent sur au moins une partie de la surface des fils, fibres ou filaments, le copolymère greffé comprenant au moins trois séquences de nature chimique distincte, parmi lesquelles une ou plusieurs séquence(s) d'ancrage sur les solides, une ou plusieurs séquence(s) à caractère hydrophobe et une ou plusieurs séquence(s) à caractère hydrophile, constitué de: a) 1 à 80 % massique, de préférence 5 à 40 % massique, d'une ou plusieurs séquence(s) d'ancrage sur solides, constituée(s) par une chaîne hydrocarbonée, linéaire ou ramifiée, cycloalkyle ou aromatique, comportant des groupements azotés basiques de type: hétérocycliques, -NH2, -NH-, -NHR, ou -NR2, -CONH2, -CONHR, -CONR2 (où R est un radical (C1-C6) alkyle, optionnellement substitué par un ou plusieurs groupement(s) - OH, -COO-, -CO-, -0-, -SO3H), pouvant comporter des groupements -COO-, la teneur massique en monomères azotés basiques dans la chaîne d'ancrage étant au minimum de 5 %, et de préférence de 30 %, et b) au moins 10 % massique, de préférence 25 à 80 % massique, d'une ou plusieurs séquence(s) à caractère hydrophobe, constituée(s) par une chaîne hydrocarbonée, linéaire ou ramifiée, cycloalkyle ou aromatique, pouvant comporter des groupements - COO-, -S-, -F, -Si(OR')"(R")2_n (où R' et R" représentent des radicaux alkyles ou aryles, semblables ou différents, en C,- C,o, et n = 0 à 2), formée(s) d'unités monomère dont le paramètre de solubilité est inférieur ou égal à 21,5 J 3/2, de préférence inférieur à 19 J 'r'/cm 3/2 c) au moins 10 % massique, de préférence 15 à 70 % massique, d'une ou plusieurs séquence(s) à caractères hydrophile, constituée(s) par une chaîne hydrocarbonée, linéaire ou ramifiée comportant des groupements -0-, -OH, -NCO, -COO-, - 000H, - CONH2, -CONHR"' (où R"' est un radical (C1-C3) alkyle), -NH-, -S-, -SO3H, formée(s) d'unités monomère dont le paramètre de solubilité est supérieur à 22 J 3/2, de préférence supérieur à 22,5 J "/cm 3/2 2. Fils, fibres, filaments selon la revendication 1, caractérisés en ce que la masse moléculaire de la (des) séquence(s) d'ancrage, de la (des) séquence(s) à caractère hydrophobe et de la (des) séquence(s) à caractère hydrophile du copolymère greffé 35 est inférieure ou égale à 10000 3. Fils, fibres, filaments selon la revendication 1 ou 2, caractérisés en ce que la ou les séquence(s) d'ancrage du copolymère greffé comprend des groupements azotés basiques introduits à partir d'un ou plusieurs composés) choisis parmi: a) - les vinylpyridines, telles que 2- vinylpyridine, 3-vinylpyridine, 4-vinylpyridine ou 5 2-méthyl-5- vinylpyridine, - la vinylimidazole, la 2-méthyl-N-vinylimidazole, la vinylcarbazole, la N-vinylpyrrolidone, la 3-méthyl-N-vinylpyrazole, la 4-méthyl- 5vinylthiazole, la N-vinylcaprolactame, le méthacrylate d'éthylimidazolidone, - les (méth)acrylamides telles que (méth)acrylamide, N-méthylacrylamide, N-10 isopropylacrylamide et N, N-diméthylacrylamide, - la N-méthylol(méth)acrylamide, la N,N-diméthylol(méth)acrylamide, l'acide 2-acrylamido-2-méthyl-1-propanesulfonique, la diacétone acrylamide, la méthyl-2-acrylamido-2-méthoxyacétate, la N- tris(hydroxyméthyl) méthylacrylamide, les aminoalkyl(méth)acrylates de formule suivante RI H2C=Ci R2 )1 0+CH2 n N où R, est un atome d'hydrogène ou un radical (C,C4) alkyle; R2 et R3 identiques ou 20 différents représentent chacun un radical (C,- C6) alkyle, n = 0 à 6, lesdits groupements azotés étant dans ce premier cas introduits par copolymérisation radicalaire d'un ou plusieurs monomère(s) éthylénique(s) insaturés cités ci-dessus, et b) la N-N-diéthyl-1,4-butanediamine, la 1-(2-aminoéthyl)-pipérazine, la 2-(1-pyrrolidyl)-éthylamine, la 4-amino-2-méthoxy-pyrimidine, le 2diméthylamino-éthanol, la 1-(2-hydroxyéthyl)-pipérazine, la 4-(2hydroxyéthyl)-morpholine, la 2-mercaptopyrimidine, la 2mercaptobenzimidazole, la N,N-diméthyl-1,3-propanediamine, la 4-(2aminoéthyl)- pyridine, la N-N-diallyl-mélamine, le 3-amino-1,2,4-triazole, le 1-(3- aminopropyl)-imidazole, la 4-(2-hydroxyéthyl)-pyridine, le 1-(2hydroxyéthyl)-imidazole, le 3-mercapto-1,2,4-triazole, lesdits groupements azotés étant dans ce second cas fixés sur un copolymère, 35 linéaire ou greffé, en mettant à profit des fonctions réactives introduites le long de la chaîne préformée. 4. Fils, fibres, filaments selon l'une des revendications précédentes, caractérisés en ce que la ou les séquence(s) à caractère hydrophobe du copolymère greffé sont constituée(s) à partir d'unités monomères choisies parmi: - les esters d'acide (méth)acrylique tels que (méth)acrylate de méthyle, (méth)acrylate d'éthyle, (méth)acrylate de propyle, (méth)acrylate de butyle, (méth)acrylate d'hexyle, (méth)acrylate de cyclohexyle, (méth) acrylate d'éthylhexyle, (méth)acrylate d'octyle, (méth)acrylate de nonyle, (méth)acrylate d'isodécyle, (méth)acrylate de lauryle, (méth)acrylate de stéaryle, (méth)acrylate de pentadécyle, (méth)acrylate de cétyle, (méth)acrylate de béhényle, (méth)acrylate de 3(triméthoxysilyl) propyle, - les esters vinyliques tels que acétate de vinyle, propionate de vinyle, butyrate de vinyle, sorbate de vinyle, hexanoate de vinyle, éthylhexanoate de vinyle, laurate de vinyle, stéarate de vinyle, - le styrène et les alkylstyrènes tels que a-méthylstyrène, vinyltoluène, tertiobutylstryrène, - les diènes tels que butadiène, isoprène, pouvant être hydrogénés après polymérisation, - les alkylènes tels que éthylène, propylène, - les siloxanes tels que diméthylsiloxane, diphénylsiloxane, méthylphénylsiloxane, - les composés fluorés tels que (méth)acrylate de trifluoroéthyle, (méth) acrylate de pentafluoropopyle, (méth)acrylate d'heptafluorobutyle, (méth) acrylate d'octafluoropentyle, (méth)acrylate de pentadécafluorooctyle, (méth)acrylate d'eicosafluoroundécyle, fluorure de vinyle, tétrafluoroéthylène, ou de produits de polycondensation, polyesters ou polyamides. 5. Fils, fibres, filaments selon l'une des revendications précédentes, caractérisés en ce que la ou les séquence(s) à caractère hydrophile du copolymère greffé sont 30 constitué(s) à partir d'unités monomère choisies parmi: - l'oxyde d'éthylène - les acides (méth)acryliques, l'acide maléique, l'acide fumarique, l'acide itaconique, - les dérivés d'acrylamide tels que la (méth)acrylamide, la N- méthylacrylamide, la N-isopropylacrylamide, - l'éthylèneimine, - l'alcool vinylique, - la vinylpyrrolidone, la vinylméthyloxazolidone, - le vinylsulfonate, - le méthallylsulfonate de sodium - le méthacrylate de glycérol. 6. Fils, fibres, filaments selon l'une des revendications précédentes, caractérisés en ce que le copolymère greffé comprend: - une chaîne principale d'ancrage sur les particules solides comportant des groupements de (méth)acrylate de dialkylaminoéthyle, N,N- diméthalylacrylamide, 10 2-vinylpyridine, 4-vinylpyridine, seuls ou en mélange, - un ou plusieurs greffons hydrophiles poly(oxyde d'éthylène), et - un ou plusieurs greffons hydrophobes à base de (méth)acrylates d'alkyle, d'esters vinyliques seuls ou copolymérisés avec des dérivés styréniques ou alkylstyréniques, des monomères fluorés tels que le méthacrylate de trifluoroéthyle, ou du méthacrylate de 3-(triméthoxysilyl)propyl. 7. Fils, fibres, filaments selon l'une des revendications précédentes, caractérisés en ce qu'il sont à base de polymère thermoplastique 8. Fils, fibres, filaments selon la revendication 7, caractérisés en ce qu'il sont à base de polyester ou de polyamide 9. Fils, fibres, filaments selon l'une des revendications précédentes, caractérisés en ce que le copolymère greffé représente entre 0.1 et 5% en poids par rapport au poids du 25 fil 10. Fils, fibres, filaments selon la revendication 9, caractérisés en ce que le copolymère greffé représente entre 0.2 et 2% en poids par rapport au poids du fil 11. Fils, fibres, filaments selon l'une des revendications précédentes, caractérisés en ce que le titre global du fil est compris entre 200 et 950 dtex 12. Fils, fibres, filaments selon l'une des revendications précédentes, caractérisés en ce que le titre au brin du fil est compris entre 1.5 et 7 dtex 13. Procédé de préparation des fils, fibres, filaments selon l'une des revendications 1 à 12, comprenant les étapes suivantes: 1) filer le matériau constitutif du fil 2) éventuellement étirer le fil 3) éventuellement texturer le fil 4) traiter le fil à l'aide d'un liquide comprenant le copolymère greffé défini selon l'une des revendications 1 à 12 14. Procédé selon la revendication 13, caractérisé en ce que le matériau est un polymère 10 thermoplastique et en ce que l'étape 1) est un filage à l'état fondu du polymère 15. Procédé selon la revendication 13 ou 14, caractérisé en ce que l'étape 4) est réalisée après les étape 2) et 3) 16. Procédé selon la revendication 13 ou 14, caractérisé en ce que l'étape 4) est réalisée avant les étape 2) et 3) 17. Procédé selon l'une des revendications 13 à 16, caractérisé en ce que le liquide est une composition d'ensimage. 18. Procédé selon l'une des revendications 13 à 17, caractérisé en ce.que le copolymère greffé représente entre 5 et 35% en poids par rapport au poids du liquide, de préférence entre 10 et 20% 19. Tissu, caractérisé en ce qu'il comprend au moins en partie des fils, fibres ou filaments selon l'une des revendications 1 à 12 ou des fils, fibres ou filaments obtenus par le procédé selon l'une des revendications 13 à 18 20. Procédé de préparation d'un tissu chaîne et trame selon la revendication 19 comprenant le tissage réalisé sur un métier à tisser, au moins une partie des fils de chaîne étant des fils selon l'une des revendications 1 à 12 ou des fils, fibres ou filaments obtenus par le procédé selon l'une des revendications 13 à 18 21. Procédé selon la revendication 20, caractérisé en ce qu'il ne comprend pas d'étape d'encollage 22. Procédé selon la revendication 20 ou 21, caractérisé en ce que le métier à tisser est un métier à tisser à sec, tel qu'un métier à jet d'air, un métier à lance(s) ou un métier à projectile(s) 23. Utilisation des fils, fibres, filaments selon l'une des revendications 1 à 12 ou ou des fils, fibres ou filaments obtenus par le procédé selon l'une des revendications 13 à 18 pour réaliser des tissus pour sacs gonflables de sécurité 24. Utilisation de tissus selon l'une des revendications 1 à 12 ou des fils, fibres ou filaments obtenus par le procédé selon l'une des revendications 13 à 18 dans la fabrication de sacs gonflables de sécurité